(57)【要約】【課題】帯電レベル又は電気伝導度の良好なキャリヤ混合物または現像剤組成物を提供する。【解決手段】トナーと、被覆物の無い無被覆キャリヤコア粒子と被覆キャリヤ粒子とを含む混合物とを含み、無被覆キャリヤコア粒子が約５０重量％から約９０重量％の量で存在し、被覆キャリヤ粒子が約５０重量％から約９０重量％の量で存在し、無被覆キャリヤコア粒子と被覆キャリヤ粒子との全量が約１００％である。【選択図】なし【特許請求の範囲】
【請求項１】
トナーと、
被覆物の無い無被覆キャリヤコア粒子と被覆キャリヤ粒子とを含む混合物と、
を含む現像剤組成物であって、
前記無被覆キャリヤコア粒子が約５０重量％から約９０重量％の量で存在し、
前記被覆キャリヤ粒子が約５０重量％から約９０重量％の量で存在し、
前記無被覆キャリヤコア粒子と前記被覆キャリヤ粒子との全量が約１００％である現像剤組成物。
【請求項２】
請求項１に記載の現像剤組成物であって、
電気伝導度が、無被覆キャリヤコア又は被覆キャリヤコアの一のみを有する現像剤と比較して、（ｏｈｍ・ｃｍ）−１単位で約２００から約７００倍、または約４００から約８００倍、または約１０００倍大きく、約１０−３から１０−７Ｓ／ｃｍである、現像剤組成物。
【請求項３】
現像剤組成物トナーと被覆キャリヤ成分及び無被覆キャリヤ成分の混合物とを含む現像剤の摩擦電気の帯電値Ａｔと、
現像剤組成物トナーと被覆キャリヤ成分及び無被覆キャリヤ成分の混合物とを含む現像剤の電気伝導度値と、
の少なくとも一方を増大させる方法であって、
前記被覆キャリヤ成分が約５０重量％から約９０重量％の量で存在し、
被覆キャリヤ及び無被覆キャリヤの合計が１００％であり、
前記被覆キャリヤ及び前記無被覆キャリヤのうち少なくとも一方が約５０％の量で存在する、方法。
【請求項４】
前記トナーが磁性トナーであって、
キャリヤ混合物が約１０−５から約１０−７（ｏｈｍ・ｃｍ）−１より高い電気伝導度を持ち、
前記被覆ポリマーの重量が約１重量％から約４重量％である請求項１に記載の現像剤組成物。
【請求項５】
前記トナーが磁性トナーであって、
キャリヤ混合物が約１０−５から約１０−７（ｏｈｍ・ｃｍ）−１より高い電気伝導度を持ち、
前記被覆ポリマー重量が約０．０５重量％から約２重量％である請求項１に記載の現像剤組成物。
【発明の詳細な説明】
【技術分野】
【０００１】
本発明は、一般的には現像剤組成物を目的とし、更に詳しくは、本発明はキャリヤ混合物を含有する現像剤組成物に関する。
【背景技術】
【０００２】
特許文献１は、コア、ポリマーを含有するその多数の孔、及びそれを覆う被覆物から成るキャリヤを開示する。引用により、その全体を本明細書に援用する。
【０００３】
特許文献２は、例えばカラートナー粒子、無被覆キャリヤコア粒子及び被覆キャリヤ粒子を含む現像剤組成物を開示し、ここで、カラートナー粒子は赤色色材粒子（ｃｏｌｏｒａｎｔ  ｐａｒｔｉｃｌｅｓ）、青色色材粒子、又は緑色色材粒子を含み、無被覆キャリヤコア粒子（ｂａｒｅ  ｃａｒｒｉｅｒ  ｃｏｒｅ  ｐａｒｔｉｃｌｅｓ）及び被覆キャリヤ粒子の全重量を基準にして、無被覆キャリヤコア粒子は青色色材粒子又は赤色色材粒子を含む現像剤組成物に関しては１０重量％から約４０重量％の範囲の量で存在し、かつ無被覆キャリヤコア粒子は緑色色材粒子を含む現像剤組成物に関しては約１０重量％から約２０重量％の範囲の量で存在する。
【０００４】
【特許文献１】米国特許第６，５２８，２２５号明細書
【特許文献２】米国特許第５，３３６，５７９号明細書
【発明の開示】
【発明が解決しようとする課題】
【０００５】
カーボンブラックの様な導電性の成分を含有する被覆キャリヤを伴う現像剤組成物は既知である。これらのキャリヤに随伴する不利益は、カーボンブラックはポリマーマトリックスの脆性を増大させ得るために、被覆物がコアから分離する原因となり、それによってトナー及び現像剤を汚染して、例えば、ゼログラフィの筐体（ｘｅｒｏｇｒａｐｈｉｃ  ｈｏｕｓｉｎｇ）中における現像剤の保存時間（ｄｅｖｅｌｏｐｅｒ  ａｇｅ）、及び印刷ページの平均トナー被覆領域（ａｖｅｒａｇｅ  ｔｏｎｅｒ  ａｒｅａ  ｃｏｖｅｒａｇｅ）等の多数の因子の関数である現像剤の帯電レベル（ｃｈａｒｇｉｎｇ  ｌｅｖｅｌ）の不安定性、又は現像剤一式の色域（ｃｏｌｏｒ  ｇａｍｕｔ）の不安定性の原因となることであろう。更に、カーボンブラックに関しては、キャリヤ電気伝導度（ｃａｒｒｉｅｒ  ｃｏｎｄｕｃｔｉｖｉｔｙ）を調整する、又は事前に選択する（ｔｕｎｅ，  ｏｒ  ｐｒｅｓｅｌｅｃｔ）ことが困難である。これら及び他の不利益は、本発明の態様におけるキャリヤでは避けることができ、又は最小化することができる。
【課題を解決するための手段】
【０００６】
本発明は、トナーと、被覆物の無い無被覆キャリヤコア粒子と被覆キャリヤ粒子とを含む混合物と、を含む現像剤組成物であって、前記無被覆キャリヤコア粒子が約５０重量％から約９０重量％の量で存在し、前記被覆キャリヤ粒子が約５０重量％から約９０重量％の量で存在し、前記無被覆キャリヤコア粒子と前記被覆キャリヤ粒子との全量が約１００％である。
【発明を実施するための最良の形態】
【０００７】
本発明のいくつかの態様において、キャリヤ粒子は、例えば無被覆コア（ｕｎｃｏａｔｅｄ  ｃｏｒｅ）、即ち、カナダのヘガネース（Ｈｏｅｇａｎａｅｓ）社から入手でき、噴霧鋼粉末（ａｔｏｍｉｚｅｄ  ｓｔｅｅｌ  ｐｏｗｄｅｒ）と呼ぶことができる粗いコア（ｒｏｕｇｈ  ｃｏｒｅ）を含む鉄粉コアの様な、無被覆キャリヤコア（ｂａｒｅ  ｃａｒｒｉｅｒ  ｃｏｒｅ）と呼ばれ被覆物が無いキャリヤコアを含む第一のキャリヤと、被覆がポリマー又はポリマーの混合物であって良い被覆コアを含む第二のキャリヤと、を含み、これらの態様において、各コアは直径が同様の大きさで、例えばポリマー、色材及びマグネタイトを含む磁性トナーであり得る。本発明の態様において、無被覆キャリヤコア（ｂａｒｅ  ｃａｒｒｉｅｒ  ｃｏｒｅ）は、少なくとも約５０重量％、好ましくは約５０重量％から約９０重量％、更に好ましくは約５５重量％から約７５重量％の量で存在し、第二の被覆コアは、少なくとも約５０重量％、好ましくは約５０重量％から約９０重量％、更に好ましくは約５５重量％から約７５重量％の量で存在し、この場合に、第一の無被覆コア（ｂａｒｅ  ｃｏｒｅ）と第二の被覆コアの全量は約１００％である。具体的なキャリヤ混合物の一つは、約５０％の第一の無被覆コアと約５０％の第二の被覆コアとを含む。本発明の態様において、現像剤組成物は、無被覆キャリヤコア粒子（ｂａｒｅ  ｃａｒｒｉｅｒ  ｃｏｒｅ  ｐａｒｔｉｃｌｅｓ）と被覆キャリヤ粒子（ｃｏａｔｅｄ  ｃａｒｒｉｅｒ  ｐａｒｔｉｃｌｅｓ）を磁性トナー粒子に添加することにより調製できる。
【０００８】
本発明の態様において、キャリヤ混合物は、電気伝導度が少なくとも約１０−８から約１０−７Ｓ／ｃｍ、好ましくは約１０−２から１０−８Ｓ／ｃｍ、より具体的には約１０−３から１０−７Ｓ／ｃｍである様な優れた伝導度特性（ｃｏｎｄｕｃｔｉｖｉｔｙ  ｃｈａｒａｃｔｅｒｉｓｔｉｃｓ）を可能にする。更に具体的には、キャリヤ混合物及び現像剤の電気伝導度は、引用によってその全体を本明細書に援用する特許文献２に記載のキャリヤ混合物の電気伝導度と比べて、約１０００倍（ｆａｃｔｏｒ）改良されている。これらの電気伝導度は、磁気ブラシセル（ｍａｇｎｅｔｉｃ  ｂｒｕｓｈ  ｃｅｌｌ）中、１０Ｖで決定するというような、既知の方法で測定できる。本発明のキャリヤ及び現像剤に関連する更なる利点としては、例えば、それが含有されている現像剤のＤＭＡ現像性特性（ＤＭＡ  ｄｅｖｅｌｏｐａｂｉｌｉｔｙ  ｃｈａｒａｃｔｅｒｉｓｔｉｃｓ）とほぼ同じ倍率（ｆａｃｔｏｒ）の、得られるベタ画像（ｓｏｌｉｄ  ｉｍａｇｅ）の卓越した光学濃度（ｏｐｔｉｃａｌ  ｄｅｎｓｉｔｙ）の増加があり、また、テキストのページ全体に対応する、低い、例えば約５重量％の面積被覆率（ａｒｅａ  ｃｏｖｅｒａｇｅ）において、低スループットエージング（例えば、１００サイクル、更に好ましくは約１００から約１，０００サイクル、延長された）における現像安定性の改良を可能にする。ドナーロール現像システム（ｄｏｎｏｒ−ｒｏｌｌ  ｄｅｖｅｌｏｐｍｅｎｔ  ｓｙｓｔｅｍ）におけるキャリヤ及びトナーを含む現像剤の電気伝導度は、ドナーロール上に十分なトナーを再装填するために、少なくとも約１０−６から約１０−９Ｓ／ｃｍに維持されることが好ましい。不十分な再装填（ｄｅｆｉｃｉｅｎｔ  ｒｅｌｏａｄ）は、大きなベタ面積画像（ｓｏｌｉｄ  ａｒｅａ  ｉｍａｇｅｓ）を印刷する際、ドナーロールが完全に一回転した後に（ａｆｔｅｒ  ｏｎｅ  ｆｕｌｌ  ｒｅｖｏｌｕｔｉｏｎ）、ベタ領域が次第に薄くなる（ｆａｄｉｎｇ  ｏｆ  ｔｈｅ  ｓｏｌｉｄ）、又は網点領域（ｈａｌｆ−ｔｏｎｅ  ａｒｅａ）の様に現れる。一般に、３以下の明度（Ｌ＊）の増加は、再装填されたベタ領域において許容される。３を超えるＬ＊の変化は肉眼で判別でき、従って、印刷物の欠陥となる。更に、本発明の態様におけるキャリヤ混合物は、キャリヤの摩擦電気の帯電及び電気伝導度（ｔｒｉｂｏｅｌｅｃｔｒｉｃ  ｃｈａｒｇｅ  ａｎｄ  ｃｏｎｄｕｃｔｉｖｉｔｙ）、均一な混合物の形成、キャリヤ被覆（ｃａｒｒｉｅｒ  ｃｏａｔｉｎｇ）の優れた密着性（ａｄｈｅｒｅｎｃｅ）、安定した帯電特性、キャリヤ設計の柔軟性及び自由度、経済的なキャリヤ形成、更に高い現像性、低スループットエージングに対する現像安定性、約１０−１０から約１０−８という高レベルの現像剤電気伝導度、優れて安定した帯電特性等の制御及び事前選択を可能にする。
【０００９】
本発明のキャリヤ混合物は、マグネタイト又は樹脂の磁性トナー、色材、及び随意のトナー添加剤、より具体的には、既知のエマルジョン／凝集法（ｅｍｕｌｓｉｏｎ／ａｇｇｒｅｇａｔｉｏｎ  ｐｒｏｃｅｓｓｅｓ）で産生されたトナーと混合可能であり、その場合に、トナーの体積平均直径を変えることができる。例えば、当該直径は約２から約２５μｍ、好ましくは約４から約７μｍ、及び更に好ましくは約５から約６μｍであって良く、静電写真法（ｅｌｅｃｔｒｏｓｔａｔｏｇｒａｐｈｉｃ）、特にゼログラフィ法の画像形成システム（ｉｍａｇｉｎｇ  ｓｙｓｔｅｍｓ）、印刷工程、デジタルシステムにおける画像の現像、より具体的には、例えば引用によりその全体を本明細書に援用する米国特許第５，０３２，８７２号に記載されたハイブリッド現像に対して選択できる現像剤を提供する。
【００１０】
本発明の態様におけるキャリヤとしては、例えば、適切な無被覆のキャリヤ（ｃａｒｒｉｅｒ  ｂａｒｅ  ｏｒ  ｕｎｃｏａｔｅｄ）、即ち、例えばそれを覆う被覆物が無い、本明細書に記載した様なキャリヤコアと、コアとそれを覆う、ポリメタクリル酸メチル（ｐｏｌｙｍｅｔｈｙｌｍｅｔｈａｃｒｙｌａｔｅ、ＰＭＭＡ）、ポリフッ化ビニリデン、ポリエチレン、エチレン−酢酸ビニル共重合体、フッ化ビニリデン−テトラフルオロエチレン共重合体、ポリスチレン、ポリテトラフルオロエチレン、ポリ塩化ビニル、ポリフッ化ビニル、ポリアクリル酸ブチル、アクリル酸ブチル−メタクリル酸共重合体（ｃｏｐｏｌｙｂｕｔｙｌａｃｒｙｌａｔｅ  ｍｅｔｈａｃｒｙｌａｔｅ）、ポリメタクリル酸トリフルオロエチル、ポリウレタン、及びこれらの混合物、特に２種のポリマーの混合物等のポリマーを含む第二のキャリヤ；コアと、それを覆うポリマーと、ポリマー被覆物中に分散された導電性カーボンブラックの様な導電性成分とを含む第二のキャリヤを含むキャリヤが挙げられる。
【００１１】
画像形成方法、特にＭＩＣＲ及びデジタルを包含するゼログラフィ的イメージング及び印刷（ｘｅｒｏｇｒａｐｈｉｃ  ｉｍａｇｉｎｇ  ａｎｄ  ｐｒｉｎｔｉｎｇ）方法も、本発明の範囲に包含される。より詳しくは、本発明の現像剤は、例えば、電子写真的イメージング方法（ｅｌｅｃｔｒｏｐｈｏｔｏｇｒａｐｈｉｃ  ｉｍａｇｉｎｇ  ｐｒｏｃｅｓｓｅｓ）、特に、帯電した潜像を適切な荷電極性（ｃｈａｒｇｅ  ｐｏｌａｒｉｔｙ）のトナー組成物で可視化するゼログラフィ的イメージング及び印刷方法、カラーゼログラフィック用途（ｃｏｌｏｒ  ｘｅｒｏｇｒａｐｈｉｃ  ａｐｐｌｉｃａｔｉｏｎｓ）、特には高速カラーコピー及び印刷方法、及び好ましくは、磁気イメージング方法であってトナーが磁性成分を含有するＭＩＣＲ、を包含する種々の既知のイメージング及び印刷方法に対して選択できる。
【００１２】
本願の発明では、その態様において、得られるキャリヤ粒子の電気伝導度は、実質的により高く、かつ一定であり、また、更に、摩擦電気の値（ｔｒｉｂｏｅｌｅｃｔｒｉｃ  ｖａｌｕｅ）は、被覆プロセスに影響する様に選択されたポリマー混合物に依存して、例えば約８０μＣ／ｇ（ｍｉｃｒｏｃｏｕｌｏｍｂｓ  ｐｅｒ  ｇｒａｍ）未満から約−８０μＣ／ｇを超えて非常に顕著に変化する様に選択できる。
【００１３】
本明細書に記載した多くの利点を伴うトナー及び現像剤組成物、その場合にそのキャリヤは、優れた及び高い伝導度特性（ｃｏｎｄｕｃｔｉｖｉｔｙ  ｃｈａｒａｃｔｅｒｉｓｔｉｃｓ）を可能にするキャリヤの混合物から産生でき、また、そのキャリヤ混合物は既知のハイブリッドジャンピング現像（ｈｙｂｒｉｄ  ｊｕｍｐｉｎｇ  ｄｅｖｅｌｏｐｍｅｎｔ、ＨＪＤ）方法及び装置の為に選択できるトナー及び現像剤組成物を提供することが本発明の一形態である。
【００１４】
本発明の更に別の形態において、事前選択された電気伝導度、及び事前選択された摩擦電気の帯電値を有するキャリヤ粒子混合物を産生する方法を提供する。
【００１５】
本発明の更に別の形態は、種々の比率での混合が可能で、選択された所望の電気伝導度を有するキャリヤ混合物を達成する導電性のキャリヤ粒子混合物を提供することである。
【００１６】
本発明の更なる形態において、モノマー、又は例えば、摩擦電気系列（ｔｒｉｂｏｅｌｅｃｔｒｉｃ  ｓｅｒｉｅｓ）において近接していない複数のモノマー、例えば摩擦電気系列において異なる位置に由来する複数のモノマーの混合物から産生でき、その場合に、得られる被覆物は随意に、その中に組み込まれた、もしくはその中又はその上に存在する、カボット（Ｃａｂｏｔ）社から入手できるＶＵＬＣＡＮ（商標）カーボンブラックなどの導電性カーボンブラックのような導電性成分を有する導電性のキャリヤ被覆物が提供される。
【００１７】
本発明の更に別の形態において、機械的特性が改良されたキャリヤ粒子、例えば混合物中の被覆キャリヤの濃度又は量を調節することにより、その電気伝導度が調整できるキャリヤ、及び被覆物がコアに密着して、コアからのポリマー被覆物の剥離が最小であるか又は無いキャリヤ、が提供される。
【００１８】
更に、本発明のもう一つの形態において、既知のファラデーケージ技法（Ｆａｒａｄａｙ  Ｃａｇｅ  ｔｅｃｈｎｉｑｕｅ）で決定した同じ被覆重量（ｔｈｅ  ｓａｍｅ  ｃｏａｔｉｎｇ  ｗｅｉｇｈｔ）で、キャリヤの摩擦電気帯電値が約２５から約７０μＣ／ｇであるキャリヤ粒子が提供される。
【００１９】
本発明の態様は、磁性トナーと被覆していない無被覆キャリヤコア粒子及び被覆キャリヤ粒子とを含む混合物とを含み、上記無被覆キャリヤコア粒子は約５０重量％から約９０重量％の量で存在し、上記被覆キャリヤ粒子は約５０重量％から約９０重量％の量で存在し、それらの合計が約１００％である混合物、を含む現像剤組成物；無被覆キャリヤコア粒子及び被覆キャリヤコア粒子を含み、上記無被覆キャリヤコア粒子が、無被覆及び被覆キャリヤ粒子混合物の全重量に基づいて約５０重量％から約７５重量％の量で存在するキャリヤ組成物；現像剤組成物トナーと、被覆キャリヤ成分が約５０重量％から約９０重量％の量で存在し、被覆及び無被覆キャリヤの合計が１００％であり、但し、少なくとも一つの上記キャリヤが約５０％の量で存在する、被覆及び無被覆キャリヤ成分の混合物との摩擦電気の帯電値（ｔｒｉｂｏｅｌｅｃｔｒｉｃ  ｃｈａｒｇｉｎｇ  ｖａｌｕｅ）Ａｔ、及び／又は電気伝導度の値を増大させる方法；帯電部材、光導電性部材、現像部材、転写部材及び定着部材を含み、上記現像部材は磁性トナーと、被覆物が無い無被覆キャリヤコア粒子及び被覆キャリヤ粒子を含む混合物と、を含む現像剤組成物であって、無被覆キャリヤコア粒子は約５０重量％から約９０重量％の量で存在し、被覆キャリヤコア粒子は約５０重量％から約９０重量％の量で存在し、それらの合計が約１００％である混合物とを含む現像剤組成物、を含有するゼログラフィック装置（ｘｅｒｏｇｒａｐｈｉｃ  ｄｅｖｉｃｅ）；無被覆のキャリヤ粒子及び被覆キャリヤ粒子の混合物を含むキャリヤ組成物；上記組成物が均質な混合物（ｈｏｍｏｇｅｎｏｕｓ  ｍｉｘｔｕｒｅ）であるキャリヤ；上記被覆キャリヤがポリマー又はポリマーの混合物で被覆されているキャリヤ混合物；第二のキャリヤコアとそれを覆う約２種から約７種のポリマーを含有するキャリヤ混合物；窪み（ｄｉｍｐｌｅ）と突起（ｐｒｏｔｒｕｓｉｏｎ）の両者が、例えば約１から約１５μｍの大きさである突起と窪み、即ち、粗い形態構造（ｒｏｕｇｈ  ｍｏｒｐｈｏｌｏｇｙ）を有する不規則な形状を持つ（ｉｒｒｅｇｕｌａｒｌｙ  ｓｈａｐｅｄ）粒子からなる、例えば鋼のコアを伴う第一の無被覆キャリヤと、第二の被覆キャリヤとを含むキャリヤ組成物であり、米国特許第５，２９０，６５４号、米国特許第５，２７８，０２０号、米国特許第５，３０８，７３４号等に記載された、エマルジョン／凝集法により産生されるマグネタイトトナーを含む磁性トナーと混合できる組成物；電気伝導度（ｃｏｎｄｕｃｔｉｖｉｔｙ）が約１０−１０から約１０−８（ｏｈｍ・ｃｍ）−１であるキャリヤ混合物；第一の無被覆キャリヤの電気伝導度（ｃｏｎｄｕｃｔｉｖｉｔｙ）が約１０−５から約１０−８（ｏｈｍ・ｃｍ）−１であり、得られるキャリヤ混合物の電気伝導度が約１０−５から約１０−９（ｏｈｍ・ｃｍ）−１であるキャリヤ混合物；無被覆キャリヤと、ポリメタクリル酸メチル、ポリフッ化ビニリデン、ポリフッ化ビニル、アクリル酸ブチル−メタクリル酸共重合体（ｃｏｐｏｌｙｂｕｔｙｌａｃｒｙｌａｔｅ  ｍｅｔｈａｃｒｙｌａｔｅ）、メタクリル酸パーフルオロオクチルエチル−メタクリル酸共重合体（ｃｏｐｏｌｙｐｅｒｆｌ��ｏｒｏｏｃｔｙｌｅｔｈｙｌ  ｍｅｔｈａｃｒｙｌａｔｅ  ｍｅｔｈｙｌｍｅｔｈａｃｒｙｌａｔｅ）、又はポリスチレンのポリマー被覆物であって、随意に導電性のフィラー成分を含有する被覆物を有するキャリヤ混合物；上記導電性成分が、随意に約２０から約７０重量％の量で存在する導電性のカーボンブラックである、もしくは上記導電性成分が金属酸化物、金属、導電性ポリマー、又は半導体成分であるキャリヤ；上記ポリマーがポリメタクリル酸メチルであり、かつ上記コアが粉末化された鉄であるキャリヤ；約５０から約７５％の無被覆キャリヤと、約５０から約７５％の被覆キャリヤを含有し、これらの全量が約１００％である、又は混合物中に約６０から約８０％の無被覆キャリヤと、約４０から約２０％の被覆キャリヤが存在し、その全量が約１００％である、キャリヤ混合物；上記混合物中に、約５５から約７５％の鋼のコア（ｓｔｅｅｌ  ｃｏｒｅ）の様な無被覆キャリヤ、及び約４５から約２５％の被覆キャリヤコアが存在し、かつその全量が約１００％であり、並びに上記被覆キャリヤ又はキャリヤ類がポリマーで被覆されたコアを含有し、かつ上記ポリマーが上記コアの約７５から約１００％を包み込んでいる（ｅｎｃｏｍｐａｓｓ）キャリヤ；上記ポリマーキャリヤ被覆物を形成するためのモノマーが、アクリル酸、アクリル酸メチル、アクリル酸エチル、アクリル酸ｎ−ブチル、アクリル酸イソブチル、アクリル酸ドデシル、アクリル酸ｎ−オクチル、アクリル酸２−クロロエチル、アクリル酸フェニル、メタクリル酸、メタクリル酸メチル、メタクリル酸エチル、メタクリル酸ブチル、メタクリル酸オクチル、アクリロニトリル、メタクリロニトリル及びアクリルアミド；マレイン酸、マレイン酸モノブチル、マレイン酸ジブチル；塩化ビニル、臭化ビニル、フッ化ビニル、酢酸ビニル及び安息香酸ビニル；塩化ビニリデン；ペンタフルオロスチレン、アリルペンタフルオロベンゼン、Ｎ−ビニルピロール、及びトリフルオロエチルメタクリレート；及びそれらの混合物からなる群から選択され、及び上記モノマーがキャリヤコアの約１から約５重量％の量で存在し、もしくは上記モノマーがメタクリル酸メチル、スチレン、トリフルオロエチルメタクリレート、又はこれらの混合物であり、上記モノマーが上記キャリヤコアの約０．５から約１０重量％、又は約１から約５重量％の量で存在し、ならびに上記モノマーの重合開始剤がアゾ化合物、過酸化物及びこれらの混合物からなる群から選択され、上記開始剤の量が上記モノマー混合物の約０．１から約２０重量％、又は約０．５から約１０重量％である方法；上記被覆キャリヤが直径約３０から約１００μｍのコアを含有するキャリヤ混合物；上記被覆ポリマーがポリフッ化ビニリデン、ポリエチレン、ポリメタクリル酸メチル、ポリトリフルオロエチルメタクリレート、エチレン−酢酸ビニル共重合体、フッ化ビニリデン−テトラフルオロエチレン共重合体、ポリスチレン、テトラフルオロエチレン、ポリ塩化ビニル、ポリ酢酸ビニル、又はこれらの混合物であり、及び随意に、上記被覆物が導電性のフィラー成分を含有するキャリヤ；マルベルン（Ｍａｌｖｅｒｎ）レーザー回折計で測定した各コアの直径が約３０から約１００μｍで���るキャリヤ組成物；上記コアが鉄、鋼、又は鉄フェライト、ストロンチウムフェライト等のフェライトであるキャリヤ組成物；鋼のコア及び被覆コアから成り、上記ポリマー被覆物が約０．５から約９９重量％の量で存在し、及び選択されたときは、上記導電性成分が上記ポリマー被覆物の約１０から約７０重量％の量で存在し、好ましくは上記導電性成分が上記ポリマー被覆物の約２０から約５０重量％の量で存在するキャリヤ混合物；無被覆キャリヤコアと、モノマーと開始剤、連鎖移動剤とを含み形成されたポリマーを含有する被覆キャリヤとを混合し、次いで加熱により上記モノマーを重合させてポリマー及び乾燥をもたらすことを含むキャリヤの作成方法；モノマー混合物を約５０℃から約９５℃、又は約６０℃から約８５℃に加熱する方法；上記モノマー混合物を約３０分から約５時間、又は約３０分から約３時間の間加熱する方法；上記モノマーがスチレン、α−メチルスチレン、ｐ−クロロスチレン、モノカルボン酸及びこれらの誘導体、二重結合を持つジカルボン酸及びこれらの誘導体、ビニルケトン、ビニルナフタレン、不飽和モノオレフィン、ハロゲン化ビニリデン、Ｎ−ビニル化合物、フッ化ビニル化合物及びこれらの混合物からなる群から選択される方法；上記モノマーが、アクリル酸、アクリル酸メチル、アクリル酸エチル、アクリル酸ｎ−ブチル、アクリル酸イソブチル、アクリル酸ドデシル、アクリル酸ｎ−オクチル、アクリル酸２−クロロエチル、アクリル酸フェニル、α−クロロアクリル酸メチル、メタクリル酸、メタクリル酸メチル、メタクリル酸エチル、メタクリル酸ブチル、メタクリル酸オクチル、アクリロニトリル、メタクリロニトリル及びアクリルアミド；マレイン酸、マレイン酸モノブチル、マレイン酸ジブチル；塩化ビニル、臭化ビニル、フッ化ビニル、酢酸ビニル及び安息香酸ビニル；塩化ビニリデン；ペンタフルオロスチレン、アリルペンタフルオロベンゼン、Ｎ−ビニルピロール、トリフルオロエチルメタクリレート、及びこれらの混合物からなる群から選択される方法；上記モノマーがメタクリル酸メチル、スチレン、トリフルオロエチルメタクリレート、又はこれらの混合物であり、上記導電性添加剤がカーボンブラックであり、上記導電性添加剤の量が約１０から約７０重量％、又は約２０から約５０重量％である方法；上記開始剤がアゾ化合物、過酸化物、及びこれらの混合物からなる群から選択され、かつ上記開始剤の量が上記モノマー混合物の約０．１から約２０重量％、又は約０．５から約１０重量％である方法；上記開始剤が２，２’−アゾジメチルバレロニトリル、２，２’−アゾイソブチロニトリル、アゾビスシクロヘキサンニトリル、２−メチルブチロニトリル、過酸化ベンゾイル、過酸化ラウリル、１−１−（ｔ−ブチルパーオキシ）−３，３，５−トリメチルシクロヘキサン、ｎ−ブチル−４，４−ジ−（ｔ−ブチルパーオキシ）バリレート、過酸化ジクミル、及びこれらの混合物からなる群から選択される方法；上記連鎖移動剤がメルカプタン及びハロゲン化炭化水素からなる群から選択され、その場合に上記連鎖移動剤が上記モノマー混合物の約０．０１から約１重量％、又は約０．０５から約０．５重量％の量で選択される方法；上記連鎖移動剤がラウリルメルカプタン、ブチルメルカプタン、四塩化炭素、四臭化炭素、及びこれらの混合物からなる群から選択される方法；ならびに導電性キャリヤ混合物及びトナーを有する現像剤、に関する。
【００２０】
上記被覆キャリヤ粒子のコアと無被覆コア粒子は、同一の、又は異なる材料から成って良い。適切なキャリヤコア粒子の代表的な例は、粒状のジルコン、鋼、ニッケル、鉄、Ｃｕ／Ｚｎ／Ｎｉフェライトの様なフェライト、鉄−シリコン、鉄−アルミニウム−シリコン、鉄−ニッケル、鉄−コバルトの様な鉄の合金及びこれらの混合物を含む。なお、フェライトは、鉄を主金属成分とし、随意にマグネシウム、マンガン、コバルト、ニッケル、亜鉛、銅及びこれらの混合物を含む第二の金属成分を含有する一群の磁性酸化物を含む。他の適切なキャリヤ粒子は、米国特許第３，８４７，６０４号に開示されているニッケル粒キャリヤ（ｎｉｃｋｅｌ  ｂｅｒｒｙ  ｃａｒｒｉｅｒｓ）を包含し、この開示の全体を引用により本明細書に援用する。更に詳しくは、上記被覆キャリヤ粒子のコア及び上記無被覆コア粒子は、ヘガネース社から入手できるヘガネースアンカースチールコア（Ｈｏｅｇａｎａｅｓ  Ａｎｃｈｏｒ  Ｓｔｅｅｌ  Ｃｏｒｅ）、又はイタリア、マエルネ（Ｍａｅｒｎｅ）、メタルールジカ  トニオロ（Ｍｅｔａｌｌｕｒｇｉｃａ  Ｔｏｎｉｏｌｏ  Ｓ．ｐ．Ａ）から入手できるトニオロスチールコア（Ｔｏｎｉｏｌｏ  Ｓｔｅｅｌ  Ｃｏｒｅ）を含む。両者共、随意に酸化されていない鉄、鉄合金、スチール、フェライト、マグネタイト、ニッケル、及びこれらの混合物を含んでもよい。本明細書に示した通り、任意の適切な被覆材料を用いて選択したコア粒子を被覆し、上記被覆キャリヤ粒子を得ることができる。適切な被覆材料の例は、ポリスチレンホモポリマー、コポリマー及びターポリマーの様な樹脂、フッ化ビニル、フッ化ビニリデン、塩化ビニル、塩化ビニリデン、塩化三フッ化エチレン、塩化ビニル／塩化三フッ化エチレン共重合体、塩化ビニル／酢酸ビニル共重合体、塩化三フッ化エチレンポリマー、及び種々の既知の塩化ビニルターポリマーの様なハロゲン含有エチレンのポリマーを包含する。ポリメタクリル酸メチルに代表されるアクリル酸ポリマー及びコポリマー、ならびにシロキサンポリマーも、有用なキャリヤ被覆物であり、特に、負に荷電させるトナーが望まれる時に有用である。好ましくは、キャリヤ被覆物は無被覆キャリヤ粒子の約０．１から約１重量％の量で存在するが、本発明の目的が達成されるなら、他の量も適切である。被覆及び無被覆のキャリヤ粒子は、一般的に、例えば約２５から約１，０００μｍ、好ましくは約４０から約１５０μｍの直径を持って良く、これにより、これらの粒子に、現像工程の間に静電画像に付着することを回避するのに十分な密度と慣性を持たせることができる。利用できる多数の代表的なキャリヤが米国特許第２，６１８，４４１；２，６３８，５２２；３，５３３，８３５；３，５２６，５３３；３，５９０，０００；３，８４７，６０４；３，７６７，５９８；４，２３３，３８７；４，９３５，３２６，及び４，９３７，１６６号に記載されており、引用によりこれらの開示の全てを援用する。
【００２１】
キャリヤ粒子の被覆は、例えば、本明細書に記載した被覆材料の乾燥粉末をキャリヤ粒子の表面に付与し、加熱してそれをコアに融着させる粉末被覆法、被覆材料を溶媒に溶かし、回転により、得られた溶液をキャリヤ表面に付与する溶液法、又は空気流によりキャリヤ粒子を空気中に吹き込み、被覆材料と溶媒を含む噴霧化した溶液を、所望の重量が達成されるまで、空気中に浮遊するキャリヤ粒子に繰り返し吹き付ける流動床被覆法等の、任意の適切な方法による。
【００２２】
本発明の態様に従って、２−探針電流−電圧直流法（２−ｐｒｏｂｅ  ｃｕｒｒｅｎｔ−ｖｏｌｔａｇｅ  ＤＣ  ｍｅｔｈｏｄ）で測定した電気伝導度が、およそ３０から１００ｇのキャリヤを含有する磁性ローラー上に形成された磁性ブラシにほぼ０．１ｃｍの電極間ギャップで印加した、例えば約１０Ｖの電圧で、例えば約１０−１５から約１０−２（ｏｈｍ・ｃｍ）−１、約１０−１０から約１０−７（ｏｈｍ・ｃｍ）−１の、比較的一定の電気伝導度を有するキャリヤ粒子が得られ、その場合に、上記キャリヤ粒子は、ファラデーケージで測定した摩擦電気の帯電値が、約−８０から約８０μＣ／ｇ、好ましくは１グラム当たり約−６０から約６０μＣ／ｇであり、又は種々の態様において、例えば米国特許第５，３３６，５７９号の現像剤と比較して、現像剤の電気伝導度が１，０００倍改良される。これらのパラメータは選択したキャリヤ被覆物、使用した各ポリマーの割合、及び導電性ポリマーに依存する。
【００２３】
トナーと上記キャリヤとを混合して現像剤を産生することができる。トナー樹脂の一種として、米国特許第３，５９０，０００号に記載された、ジカルボン酸とジフェノールを含むジオールとのエステル化産物、米国特許第５，２２７，４６０号に記載された様な反応性押出ポリエステルを選択できる。具体的なトナー樹脂は、スチレン／メタクリレート共重合体、スチレン／ブタジエン共重合体、ビスフェノールＡとプロピレンオキサイドの反応から得られるポリエステル樹脂、ならびに、テレフタル酸ジメチル、１，３−ブタンジオール、１，２−プロパンジオール、及びペンタエリスリトールの反応から得られる分岐ポリエステル樹脂を包含する。他のトナー樹脂は、上に挙げた特許文献の幾つかを含む、多数の米国特許に記載されている。
【００２４】
一般的に、約１から約５重量部のトナーと約１０から約３００重量部のキャリヤ粒子を混合する。他の態様として、現像剤中のトナーは、キャリア混合物の総重量に基づいて約０．５から約８重量％含有する。
【００２５】
トナー用色材として、顔料や染料の様な、多くの周知の適切な色材を選択できる。例えば、シアン、マゼンタ、黄、赤、青、カーボンブラック、ニグロシン染料、油煙（ｌａｍｐ  ｂｌａｃｋ）、鉄酸化物、マグネタイト、及びこれらの混合物が挙げられる。上記色材は、カーボンブラックであって良いが、トナー組成物を高度に着色させるために十分な量で存在しなければならない。斯くして、上記色材粒子は、トナー組成物の全重量に基づいて約３重量％から約２０重量％、好ましくは約３重量％から約１２重量％の量で存在できる。しかしながら、より少ない、又はより多い色材粒子量を選択してもよい。色材は、顔料、染料、これらの混合物、顔料の混合物、染料の混合物、等を包含する。
【００２６】
上記色材粒子がマグネタイトを含むとき、鉄の酸化物の混合物（ＦｅＯ・Ｆｅ２Ｏ３）である好ましい色材は、マピコブラック（ＭＡＰＩＣＯ  ＢＬＡＣＫ）（登録商標）の様な市販されている物を含み、これらは、通常、トナー組成物中に約１０重量％から約７０重量％の量、好ましくは約２０重量％から約５０重量％の量で存在する。ある態様として、マグネタイトは、約４０から約６５重量％の酸化鉄を含み、さらに別の態様として、マグネタイトは、約４０から約５５重量％の酸化鉄を含む。
【００２７】
樹脂粒子は、十分な、しかし有効な量存在し、斯くして、カーボンブラックの様な顔料、即ち色材がその中に１０重量％含有される場合には、約９０重量％の樹脂が選択される。一般的に、上記トナー組成物は約８５％から約９７重量％のトナー樹脂粒子、及び約３重量％から約１５重量％の色材粒子を含む。
【００２８】
前記現像剤組成物は、熱可塑性樹脂粒子を含むことができ、本明細書に記載したキャリヤ混合物、及び色材としてのマゼンタ、シアン、及び／又は黄粒子、及びこれらの混合物から成る。更に具体的には、マゼンタの実例は、カラーインデックスにＣＩ６０７２０、ＣＩディスパーストレッド１５として収録されている１，９−ジメチル−置換キナクリドン及びアントラキノン染料、カラーインデックスにＣＩ２６０５０、ＣＩソルベントレッド１９として収録されているジアゾ染料、等を包含する。シアンの例は、銅テトラ−４（オクタデシルスルホンアミド）フタロシアニン、カラーインデックスにＣＩ７４１６０、ＣＩピグメントブルーとして収録されているＸ−銅フタロシアニン顔料、カラーインデックスにＣＩ６９８１０、スペシャルブルーＸ−２１３７として収録されているアントラトレンブルー、等を包含する。一方、黄の実例は、ジアリーライドイエロー３，３−ジクロロベンジジンアセトアセトアニリド、カラーインデックスにＣＩ１２７００、ＣＩソルベントイエロー１６として収録されているモノアゾ顔料、カラーインデックスにファロンイエローＳＥ／ＧＬＮ、ＣＩディスパーストイエロー３３、２，５−ジメトキシ−４−スルホンアニリドフェニルアゾ−４’−クロロ−２，５−ジメトキシアセト−アセトアニリド、パーマネントイエローＦＧＬとして収録されているニトロフェニルアミンスルホンアミド、等である。顔料、顔料の混合物、染料、染料の混合物、染料と顔料の混合物、等を包含する色材は、一般的に、トナー組成物中に、トナー樹脂粒子の重量に基づいて、約１重量％から約１５重量％の量で存在する。
【００２９】
本明細書に記載された現像剤組成物の正の帯電特性を更に向上させるために、また、随意の成分として、米国特許第４，２９８，６７２号に記載のアルキルピリジニウムハライド及び米国特許第４，３３８，３９０号に記載の有機サルフェート又はサルフォネート組成物、ジステアリルジメチルアンモニウムサルフェイト、金属錯体、Ｅ−８８（商標）、ナフタレンサルフォネート、四級アンモニウム化合物、及び他の類似する既知の帯電向上添加剤を含む、既知の帯電向上添加剤を含有させることができる。これらの添加剤は、通常、トナー又はキャリヤ被覆物中に約０．１重量％から約２０重量％、好ましくは約１重量％から約７重量％の量で添加できる。
【００３０】
本明細書に記載された画像形成方法用に選択される画像形成部材の例は、セレン、セレン合金、及びその中にハロゲンの様な添加剤又はドーパントを含有するセレン又はセレン合金である。更に、有機感光体（ｏｒｇａｎｉｃ  ｐｈｏｔｏｒｅｃｅｐｔｏｒ）を選択可能であり、実例としては、引用によりその全体を本明細書に援用する米国特許第４，２６５，９９０号、４，５８５，８８４号、４，５８４，２５３号、及び４，５６３，４０６号に記載された輸送層と光発生層とを含む層状光応答装置（ｌａｙｅｒｅｄ  ｐｈｏｔｏｒｅｓｐｏｎｓｉｖｅ  ｄｅｖｉｃｅ）、及び他の類似の層状応答装置を包含する。光発生層の例は、三方晶セレン、金属フタロシアニン、ペリレン、チタニルフタロシアニン、金属を含まない（ｍｅｔａｌ  ｆｒｅｅ）フタロシアニン、ヒドロキシガリウムフタロシアニン、及びバナジルフタロシアニンである。電荷輸送分子としては、例えば、４，２６５，９９０号特許に開示されたアリールジアミンを選択できる。更に、光発生顔料として、スクアレン化合物、チアピリリウム材料、ヒドロキシガリウムフタロシアニン、等を選択できる。これらの層状部材は、従来負に帯電し、従って、通常正に帯電したトナーを必要とする。
【００３１】
更に、本発明の現像剤組成物は、静電写真的磁気的イメージング方法及び装置において特に有用であり、その場合に、移動する輸送手段及び移動する帯電手段が選択され、ならびに引用によりその全体を本明細書に援用する米国特許第４，３９４，４２９号及び４，３６８，９７０号に記載された偏向した可撓性層（ｆｌｅｘｉｂｌｅ  ｌａｙｅｒｅｄ）イメージング部材、ならびに黒以外の色、イメージング及びデジタルシステム、及び処理機器が選択される。本発明の態様の現像剤組成物を用いて得られたイメージは、満足できるベタ、優れた中間調、及び望ましい線解像力を持ち、背景の沈着物（ｂａｃｋｇｒｏｕｎｄ  ｄｅｐｏｓｉｔｓ）は許容できる範囲か、実質的に無かった。
【００３２】
以下の実施例は、本発明を更に説明するために提供される。これらの実施例の意図は本発明を説明することであり、その範囲を限定することではないと認められる。部及び割合は、他に説明が無い限り、重量である。
【実施例】
【００３３】
各キャリヤ混合物が５５重量％のスチレンメタクリレート及び４５％のマグネタイトを含有する、５０重量％の被覆キャリヤと５０重量％の無被覆キャリヤコア、３０重量％の被覆キャリヤと８０重量％の無被覆キャリヤコア、２５重量％の被覆キャリヤと７５重量％の無被覆キャリヤコア、及び３０重量％の被覆キャリヤと７０重量％の無被覆キャリヤコアを混合して、複数の現像剤を調製した。無被覆キャリヤコアは、既知の篩測定で決定した直径が１３１μｍの酸化されていないヘガネーススチールコアから成り、及び被覆キャリヤは、既知の篩測定で決定した直径が１３１μｍの酸化されていないヘガネーススチールコアとそれを覆うポリメタクリル酸メチル（ＰＭＭＡ）の被覆物を含んでいた。